(57)【要約】【課題】製造時に残留する弾性回復応力に起因した問題の発生を回避することができる圧縮木製品の製造方法および圧縮木製品を提供する。【解決手段】原木から形取った無圧縮状態のブランク材を軟化させる軟化工程と、前記軟化工程で軟化した前記ブランク材を部分ごとに異なる圧縮率で圧縮する圧縮工程と、前記圧縮工程で前記ブランク材を圧縮することによって得られる圧縮木材の中で圧縮率が相対的に小さい部分の回復を許容しつつも回復量を抑制して該圧縮木材の形状を保持する形状保持部材を該圧縮木材に取り付ける取付工程と、前記取付工程で前記形状保持部材を取り付けた前記圧縮木材を、大気よりも高温多湿の雰囲気であって前記圧縮工程における雰囲気よりも低い温度および少ない湿度の雰囲気の下で回復させることによって前記圧縮木材と前記形状保持部材を接合する接合工程と、を有する。【選択図】図１
2013237223.tif 000002
【特許請求の範囲】
【請求項１】
木材を圧縮することによって曲面を含む３次元形状を有する圧縮木製品を製造する圧縮木製品の製造方法であって、
原木から形取った無圧縮状態のブランク材を軟化させる軟化工程と、
前記軟化工程で軟化した前記ブランク材を部分ごとに異なる圧縮率で圧縮する圧縮工程と、
前記圧縮工程で前記ブランク材を圧縮することによって得られる圧縮木材の中で圧縮率が相対的に小さい部分の回復を許容しつつも回復量を抑制して該圧縮木材の形状を保持する形状保持部材を該圧縮木材に取り付ける取付工程と、
前記取付工程で前記形状保持部材を取り付けた前記圧縮木材を、大気よりも高温多湿の雰囲気であって前記圧縮工程における雰囲気よりも低い温度および少ない湿度の雰囲気の下で回復させることによって前記圧縮木材と前記形状保持部材を接合する接合工程と、
を有することを特徴とする圧縮木製品の製造方法。
【請求項２】
前記ブランク材は、略平板状の主板部と前記主板部の周縁から該主板部の主面と交差する方向へ延びる側板部とを有する略椀状をなし、
前記圧縮工程は、前記側板部の圧縮率が前記主板部の圧縮率よりも小さくなるように前記ブランク材に対して圧縮力を加えて該ブランク材の肉厚を略均一とし、
前記接合工程は、前記側板部と前記形状保持部材を接合することを特徴とする請求項１に記載の圧縮木製品の製造方法。
【請求項３】
前記形状保持部材は、前記側板部の回復量を抑制する抑制手段を有し、
前記接合工程は、前記側板部を前記抑制手段に当接させて接合することを特徴とする請求項２に記載の圧縮木製品の製造方法。
【請求項４】
請求項１〜３のいずれか一項に記載の圧縮木製品の製造方法によって製造されたことを特徴とする圧縮木製品。
【請求項５】
電子機器の外装体であることを特徴とする請求項４に記載の圧縮木製品。
【発明の詳細な説明】
【技術分野】
【０００１】
本発明は、所定の三次元形状に圧縮成形した木材を備えた圧縮木製品の製造方法および圧縮木製品に関する。
【背景技術】
【０００２】
近年、自然素材である木材が注目されている。木材はさまざまな木目を有するため、原木から形取る箇所に応じて個体差が生じ、その個体差が製品ごとの個性となる。また、長期の使用によって生じる傷や色合いの変化自体も、独特の風合いとなって使用者に親しみを生じさせることがある。これらの理由により、合成樹脂や軽金属を用いた製品にはない、個性的で味わい深い製品を生み出すことのできる素材として木材が注目されており、その成形技術も飛躍的に進歩しつつある。
【０００３】
従来、木材の圧縮成形技術として、軟化処理した状態で圧縮した１枚の木材を仮固定し、この木材を型に入れて回復させることによって三次元形状を有する木材を成形する技術が知られている（例えば、特許文献１を参照）。この技術では、仮固定した木材をスライスして得られる板材を金型にセットし、高温多湿水蒸気内で再度板材を軟化させ、曲げ処理を行なう。続いて、曲げ処理を行った湾曲状の部材を再度金型にセットして再び軟化させた後、プレス機によってプレスすることにより、最終形状を得る。
【０００４】
また、別な木材の圧縮成形技術として、木材に蒸気加熱加圧処理を施した後、二次工程としてその木材に加熱加圧処理を行う技術が知られている（例えば、特許文献２を参照）。この技術によれば、平板状の木材に対して加熱加圧処理を行うことにより、抗膨潤能（ＡＳＥ）を向上させて木材の寸法安定性を向上させることができる。
【０００５】
このように圧縮成形された木材（以下、圧縮木材という）は、家具や建材として適用することができるだけでなく、カメラや携帯電話等の小型の電子機器の外装体としても適用することができる（例えば、特許文献３を参照）。
【０００６】
圧縮木材を電子機器の外装体として適用する場合には、複数の圧縮木材を接合して外装体を構成する。この際、金属製のフレームに対して圧縮木材を接着したりねじ止めしたりすることによって圧縮木材をフレームに固定することが一般的に行われている。
【先行技術文献】
【特許文献】
【０００７】
【特許文献１】特開平１１−７７６１９号公報
【特許文献２】特許第２８５５１３９号公報
【特許文献３】特開２００５−１７２９５０号公報
【発明の概要】
【発明が解決しようとする課題】
【０００８】
圧縮木材は、製造段階で生じた弾性回復応力が十分に除去できていない可能性がある。弾性回復応力が十分に除去できていない圧縮木材の場合、湿度変動などの外的な要因により、残留回復応力が反りやねじれ等の変形となって露見することがある。この変形の際に圧縮木材に加わる力が大きいと、圧縮木材がフレームから外れたり、圧縮木材のフレームとの接合部分が破損したりしてしまうおそれがあった。加えて、圧縮木材とフレームとの間に隙間が生じてしまい、機能的にも外観的にも問題が生じる可能性があった。
【０００９】
本発明は、上記に鑑みてなされたものであって、製造時に残留する弾性回復応力に起因した問題の発生を回避することができる圧縮木製品の製造方法および圧縮木製品を提供することを目的とする。
【課題を解決するための手段】
【００１０】
上述した課題を解決し、目的を達成するために、本発明に係る圧縮木製品の製造方法は、木材を圧縮することによって曲面を含む３次元形状を有する圧縮木製品を製造する圧縮木製品の製造方法であって、原木から形取った無圧縮状態のブランク材を軟化させる軟化工程と、前記軟化工程で軟化した前記ブランク材を部分ごとに異なる圧縮率で圧縮する圧縮工程と、前記圧縮工程で前記ブランク材を圧縮することによって得られる圧縮木材の中で圧縮率が相対的に小さい部分の回復を許容しつつも回復量を抑制して該圧縮木材の形状を保持する形状保持部材を該圧縮木材に取り付ける取付工程と、前記取付工程で前記形状保持部材を取り付けた前記圧縮木材を、大気よりも高温多湿の雰囲気であって前記圧縮工程における雰囲気よりも低い温度および少ない湿度の雰囲気の下で回復させることによって前記圧縮木材と前記形状保持部材を接合する接合工程と、を有することを特徴とする。
【００１１】
本発明に係る圧縮木製品の製造方法は、上記発明において、前記ブランク材は、略平板状の主板部と前記主板部の周縁から該主板部の主面と交差する方向へ延びる側板部とを有する略椀状をなし、前記圧縮工程は、前記側板部の圧縮率が前記主板部の圧縮率よりも小さくなるように前記ブランク材に対して圧縮力を加えて該ブランク材の肉厚を略均一とし、前記接合工程は、前記側板部と前記形状保持部材を接合することを特徴とする。
【００１２】
本発明に係る圧縮木製品の製造方法は、上記発明において、前記形状保持部材は、前記側板部の回復量を抑制する抑制手段を有し、前記接合工程は、前記側板部を前記抑制手段に当接させて接合することを特徴とする。
【００１３】
本発明に係る圧縮木製品は、上記圧縮木製品の製造方法によって製造されたことを特徴とする。
【００１４】
本発明に係る圧縮木製品は、上記発明において、電子機器の外装体であることを特徴とする。
【発明の効果】
【００１５】
本発明によれば、圧縮木材の中で圧縮率が相対的に小さい部分を形成し、この部分の回復を許容しつつも回復量を抑制して圧縮木材の形状を保持する形状保持部材を圧縮木材に取り付けた後、大気よりも高温多湿の雰囲気であって圧縮時の雰囲気よりも低い温度および少ない湿度の雰囲気の下で圧縮木材を回復させることによって圧縮木材と形状保持部材を接合するため、圧縮率が相対的に小さい部分に残留する弾性回復応力の少なくとも一部を開放することができる。したがって、製造時に残留する弾性回復応力に起因した問題の発生を回避することができる。
【図面の簡単な説明】
【００１６】
【図１】図１は、本発明の一実施の形態に係る圧縮木製品の製造方法の概要を示すフローチャートである。
【図２】図２は、本発明の一実施の形態に係る圧縮木製品の製造方法の形取工程の概要を模式的に示す図である。
【図３】図３は、本発明の一実施の形態に係る圧縮木製品の製造方法の圧縮工程の概要を模式的に示す図である。
【図４】図４は、図３のＡ−Ａ線断面図である。
【図５】図５は、本発明の一実施の形態に係る圧縮木製品の製造方法の圧縮工程において、ブランク材の変形がほぼ完了した状態を示す図である。
【図６】図６は、本発明の一実施の形態に係る圧縮木製品の製造方法の乾燥工程終了後の圧縮木材の構成を示す斜視図である。
【図７】図７は、本発明の一実施の形態に係る圧縮木製品の製造方法の取付工程の概要と形状保持部材の構成を示す図である。
【図８】図８は、比重が異なる木材に対して条件を揃えて木材を圧縮した場合の圧縮後の木材の比重と回復率の関係を示す図である。
【図９】図９は、本発明の一実施の形態に係る圧縮木製品の製造方法の接合工程の前後における側板部の形状変化を模式的に示す図である。
【図１０】図１０は、本発明の一実施の形態に係る圧縮木製品の構成を示す斜視図である。
【図１１】図１１は、図１０のＢ−Ｂ線断面図である。
【図１２】図１２は、本発明の一実施の形態に係る圧縮木製品の適用例であるスマートフォンの外観構成を示す斜視図である。
【図１３】図１３は、本発明の別な実施の形態に係る圧縮木製品の構成を示す断面図である。
【図１４】図１４は、本発明のさらに別な実施の形態に係る圧縮木製品の構成を示す断面図である。
【発明を実施するための形態】
【００１７】
以下、添付図面を参照して、本発明を実施するための形態（以下、「実施の形態」という）を説明する。なお、以下の説明で参照する図面は模式的なものであって、同じ物体を異なる図面で示す場合には、寸法や縮尺等が異なる場合もある。
【００１８】
図１は、本発明の一実施の形態に係る圧縮木製品の製造方法の処理の概要を示すフローチャートである。まず、原木から略椀状をなすブランク材を形取る（ステップＳ１）。図２は、形取工程の概要を模式的に示す図である。形取工程では、無圧縮状態にある無垢材などの原木１から、略椀状をなすブランク材２を切削等によって形取る。
【００１９】
ブランク材２は、略長方形の表面を有する平板状の主板部２ａと、主板部２ａの表面で対向する二つの長辺部の各々から主板部２ａに対して湾曲して延在する二つの側板部２ｂと、主板部２ａの表面で対向する二つの短辺部の各々から主板部２ａに対して湾曲して延在する二つの側板部２ｃと、を備える。主板部２ａの肉厚は、側板部２ｂ、２ｃの肉厚よりも大きい。ブランク材２は、後述する圧縮工程によって減少する分の容積を予め加えた容積を有する。なお、図２では、主板部２ａの木目Ｇがブランク材２の繊維方向と略平行な板目材を形取った場合を示しているが、形取工程で形取るブランク材は柾目材や木口材でもよい。また、ブランク材２の形状はあくまでも一例に過ぎない。すなわち、ここでいう略椀状には、椀状のほか皿状や函形状などの形状も含まれるものとする。
【００２０】
次に、形取ったブランク材２を、高温多湿の水蒸気雰囲気中で所定時間放置して、ブランク材２を軟化させる（ステップＳ２）。この水蒸気雰囲気は、圧力が０．１〜０．８ＭＰａ程度であり、温度が１００〜１７０℃程度である。このような水蒸気雰囲気は、圧力容器を用いることによって実現される。圧力容器を用いる場合には、上述した圧力および温度の条件を満たす水蒸気雰囲気で満たされた圧力容器の中にブランク材２を放置することによってブランク材２を軟化させればよい。なお、高温多湿の水蒸気雰囲気中でブランク材２を軟化させる代わりに、マイクロ波によってブランク材２を加熱して軟化させてもよい。またブランク材２を煮沸して軟化させてもよい。
【００２１】
この後、軟化させたブランク材２を圧縮する（ステップＳ３）。この工程では、軟化工程と同じ水蒸気雰囲気中で一対の金型を用いてブランク材２を挟持して圧縮力を加えることにより、ブランク材２を軟化工程前とは異なる略椀状に変形させる。圧力容器の中でブランク材２を軟化させた場合には、引き続きその圧力容器の中でブランク材２を圧縮すればよい。
【００２２】
図３は、圧縮工程の概要を示すとともに、圧縮工程で使用する金型の要部の構成を示す図である。図４は、図３のＡ−Ａ線断面図である。図３および図４に示すように、ブランク材２は、一対の凹金型１０１、凸金型１０２によって挟持され、所定の圧縮力が加えられる。
【００２３】
圧縮工程の際にブランク材２の上方から圧縮力を加える凹金型１０１は、ブランク材２の突出している外側面に当接する平滑面を有する凹部１０１ａを備える。主板部２ａから側板部２ｂにかけて湾曲する部分の表面であって凹金型１０１と対向する側の表面の曲率半径をＲＯとし、この表面に当接する凹部１０１ａの表面の曲率半径をＲＡとすると、二つの曲率半径ＲＯ、ＲＡは、ＲＯ＞ＲＡという関係を満たす。
【００２４】
一方、圧縮工程の際にブランク材２の下方から圧縮力を加える凸金型１０２は、ブランク材２の窪んでいる内側面に当接する平滑面を有する凸部１０２ａを備える。主板部２ａから側板部２ｂにかけて湾曲する部分の表面であって凸金型１０２と対向する側の表面の曲率半径をＲＩとし、この表面に当接する凸部１０２ａの表面の曲率半径をＲＢとすると、二つの曲率半径ＲＩ、ＲＢは、ＲＩ＞ＲＢという関係を満たす。
【００２５】
図５は、圧縮工程において、凹金型１０１および凸金型１０２によってブランク材２が挟持されて所定の圧力が加えられた状態を示す図であり、ブランク材２の変形がほぼ完了した状態を示す図である。図５に示す状態で、ブランク材２は、凹金型１０１および凸金型１０２から主板部２ａおよび側板部２ｂ、２ｃが肉厚方向に圧縮力を受ける（図５の矢印を参照）とともに主板部２ａと側板部２ｂ、２ｃとの境界付近が曲げられることにより、軟化工程前とは異なる略椀状に変形する。ここでいう略椀状は、凹金型１０１と凸金型１０２が最接近した状態で凹部１０１ａおよび凸部１０２ａが形成する隙間に相当する形状であり、略均一な肉厚を有する形状である。
【００２６】
圧縮工程における圧縮率は、主板部２ａの方が側板部２ｂ、２ｃよりも小さくなるように設定されている。ここで、圧縮率は、圧縮前の肉厚をｒ、圧縮後の肉厚をＲとするとき、Ｒ／ｒ×１００（％）で与えられる。このように圧縮率を設定することで、主板部２ａと側板部２ｂ、２ｃとの圧密化の度合いが異なる。本実施の形態では、圧縮工程によって主板部２ａの肉厚と側板部２ｂ、２ｃの肉厚が略等しくなるため、圧縮後の側板部２ｂ、２ｃの比重は、圧縮後の主板部２ａの比重よりも小さくなる。
【００２７】
圧縮工程が終了した後、凹金型１０１および凸金型１０２によってブランク材２を挟持したままの状態で、圧縮工程における水蒸気雰囲気よりもさらに高温多湿の水蒸気雰囲気を凹金型１０１および凸金型１０２の周囲に形成することにより、ブランク材２の形状を固定化する（ステップＳ４）。このときの水蒸気雰囲気は、圧力が０．６〜３．４ＭＰａ程度であるとともに、温度が１６０〜２４０℃程度であり、圧縮工程における水蒸気雰囲気よりも高温多湿となるように定められる。
【００２８】
続いて、凹金型１０１、凸金型１０２、およびブランク材２を大気中へ放出し、ブランク材２を乾燥させる（ステップＳ５）。この際には、凹金型１０１と凸金型１０２を離間することによってブランク材２の乾燥を促進するようにしてもよい。
【００２９】
図６は、乾燥工程が終了した木材（以下、「圧縮木材３」という）の構成を示す斜視図である。圧縮木材３は、ブランク材２の主板部２ａ、および側板部２ｂ、２ｃにそれぞれ対応する主板部３ａ、および側板部３ｂ、３ｃを有する。乾燥工程後の圧縮木材３の主板部３ａの肉厚は、圧縮工程前のブランク材２の主板部２ａの厚さの２０〜５０％程度であるのが好ましい。このようにして圧縮木材３は、ブランク材２と比べて全ての部分が圧密化（高比重化）している。
【００３０】
乾燥工程の後、圧縮木材３を接合用の形状保持部材に取り付ける（ステップＳ６）。図７は、この取付工程の概要と形状保持部材の構成を示す図である。図７に示す形状保持部材４は、圧縮木材３の中で相対的に圧縮率が小さい側板部３ｂ、３ｃの回復を許容しつつも回復量を所定の範囲に抑制して該圧縮木材３の形状を保持する機能を有する。具体的には、形状保持部材４は、側板部３ｂ、３ｃの端面の外縁とほぼ等しい長方形状の外縁を有し、中空部４１ａが形成されたフレーム部４１と、フレーム部４１の外縁からフレーム部４１の主面と直交する方向に延びる延在部４２とを有する。延在部４２は、後述する接合工程（ステップＳ７）で圧縮木材３を回復させる際に側板部３ｂ、３ｃの回復量を抑制する抑制手段としての機能を有する。形状保持部材４の材料としては金属が好適であるが、硬質のプラスチックや、圧縮木材３よりも比重が大きい圧縮木材を適用してもよい。
【００３１】
取付工程では、側板部３ｂ、３ｃの端面を、フレーム部４１の主面であって延在部４２が延びている主面に載置することによって取付を行う。この状態では、延在部４２と側板部３ｂ、３ｃとの間にはわずかな隙間があり、取り外しも可能な状態にある。
【００３２】
続いて、大気よりも高温多湿の雰囲気であって、圧縮工程における水蒸気雰囲気よりも低い温度および少ない湿度の雰囲気中に形状保持部材４を取り付けた圧縮木材３を所定時間放置して圧縮木材３の形状を回復させることにより、圧縮木材３と形状保持部材４を接合する（ステップＳ７）。
【００３３】
図８は、比重が異なる木材に対して条件を揃えて木材を圧縮した場合の圧縮後の木材の比重と回復率の関係を示す図である。ここで、回復率とは、圧縮時の肉厚の変化量（圧縮量）に対する肉厚の回復量の割合を百分率で表したものである。図８に示す直線Ｌからも明らかなように、同一条件下の圧縮では、圧縮後の木材の比重が大きいほど、木材の回復率は小さい。具体的には、比重Ｓ1、Ｓ2の回復率をそれぞれＲ1、Ｒ2とすると、Ｓ1＞Ｓ2ならばＲ1＜Ｒ2が成り立つ。したがって、圧縮木材３の場合、圧縮率が相対的に小さく、圧縮後の比重が相対的に小さい側板部３ｂ、３ｃの方が、主板部３ａよりも木材の回復率が大きく、時間の経過とともに変形してもとの形状に戻ろうとする性質が強い。
【００３４】
図９は、接合工程の前後における側板部の形状変化を模式的に示す図である。図９（ａ）に示すように、側板部３ｂは、形状保持部材４へ取り付けた状態で延在部４２との間にわずかな隙間を有する。この後の接合工程において、側板部３ｂは形状の回復を開始し、やがて側板部３ｂの外周側が延在部４２の内周側に当接して、圧縮木材３が形状保持部材４に固定される（図９（ｂ））。この接合工程における雰囲気や放置時間等の条件および圧縮木材３と形状保持部材４との形状の相対的な関係は、図８に示す直線Ｌに基づいて、圧縮木材３と形状保持部材４とが接合されるとともに、必要以上に側板部３ｂが回復して割れを生じないように圧縮木材３を回復するような条件として適宜設定される。
【００３５】
図１０は、接合工程を経て完成した圧縮木製品の構成を示す斜視図である。また、図１１は、図１０のＢ−Ｂ線断面図である。これらの図に示す圧縮木製品５は、圧縮木材３と形状保持部材４とが、接着剤やねじなどを用いることなく一体的に接合されている。
【００３６】
圧縮木製品５は、例えばデジタルカメラ、携帯電話等の小型の電子機器の外装体として適用可能である。図１２は、圧縮木製品５の適用例であるスマートフォンの外観構成を示す斜視図である。同図に示すスマートフォン２０１は、圧縮木製品５の中空部に機能部材２０２を取り付けた構成を有する。機能部材２０２は、液晶等によって構成される表示部２０３を有する。また、図１２の背面側の主板部３ａの表面には、撮像用のレンズが露出している（図示せず）。側板部３ｂの裏面側には、充電用の端子などが設けられている（図示せず）。このような各種部品を圧縮木材３の表面に露出させるために、主板部３ａおよび側板部３ｂには、切削等によって各種孔部が形成される。圧縮木製品５を電子機器の外装体として適用する場合、圧縮木材３の肉厚が１．０〜１．６ｃｍ程度となるようにすればより好ましい。
【００３７】
以上説明した本発明の一実施の形態によれば、圧縮木材の中で圧縮率が相対的に小さい部分を形成し、この部分の回復を許容しつつも回復量を抑制して圧縮木材の形状を保持する形状保持部材を圧縮木材に取り付けた後、大気よりも高温多湿の雰囲気であって圧縮時の雰囲気よりも低い温度および少ない湿度の雰囲気の下で圧縮木材を回復させることによって圧縮木材と形状保持部材を接合するため、圧縮率が相対的に小さい部分に残留する弾性回復応力の少なくとも一部を開放することができる。したがって、製造時に残留する弾性回復応力に起因した問題（例えば、圧縮木材の割れや剥がれ、他の部材との間の隙間の発生、これらに基づく機能的および外観的価値の喪失等）の発生を回避することができる。
【００３８】
また、本実施の形態によれば、圧縮木材と他の部材を接合するために接着剤やねじを用いる必要がないため、部品点数も少なくて済み、構成も単純化することができる。
【００３９】
なお、本実施の形態において、形状保持部材の延在部を、形状保持部材の外縁に沿って飛び飛びに設ける構成としてもよい。また、延在部の外周面と圧縮木材の外周面とが滑らかに連なるように、圧縮木材の外周面のうち延在部に当接する部分に切り欠きを設けてもよい。
【００４０】
ここまで、本発明を実施するための形態を詳述してきたが、本発明は上述した一実施の形態によってのみ限定されるべきものではない。
【００４１】
図１３は、本発明の別な実施の形態に係る圧縮木製品の構成を示す断面図である。同図に示す圧縮木製品７は、主板部８ａおよび側板部８ｂ、８ｃを有する圧縮木材８と、圧縮木材８の側板部８ｂ、８ｃの端面に当接する当接部材９と、圧縮木材８の主板部８ａを貫通し、当接部材９に螺合されるねじ部材１０とを備える。当接部材９は、図示しない中空部が形成されたフレーム部９１と、フレーム部９１の対向する部分同士を連結し、ねじ部材１０を螺合可能なねじ孔９２が形成された梁部９３とを有する。
【００４２】
図１４は、本発明のさらに別の実施の形態に係る圧縮木製品の構成を示す断面図である。同図に示す圧縮木製品１１は、圧縮木材８と、圧縮木材８の側板部８ｂ、８ｃおよび圧縮木材８の内周面に当接する当接部材１２と、圧縮木材８の主板部８ａを貫通し、当接部材１２に螺合されるねじ部材１３とを備える。当接部材１２は、中空部９１ａが形成されたフレーム部９１と、圧縮木材８の内周部に沿ってフレーム部１２１の対向する部分同士を連結し、ねじ部材１０を螺合可能なねじ孔１２２が形成された梁部１２３とを有する。
【００４３】
以上の構成を有する圧縮木製品７、１１は、圧縮木材８が主板部８ａの厚さ方向（図１３、１４の矢印方向）に回復するように圧縮成形された場合に、ねじの使用量を極力少なくして、上述した実施の形態１と同様の効果を得ることができる。
【００４４】
また、本発明において、接合工程の後に、大気中において、木質部の非結晶領域が結晶化する温度以上であって木質部の熱分解温度以下となる温度で圧縮木製品を加熱しながら最終形状へ整形する工程をさらに行ってもよい。このような加熱整形工程を行うことにより、木質部の結晶化が進むと同時に木質部の密度が一段と高くなるため、木質部の表面硬度が増加し、吸湿を抑えて形状安定性に優れた圧縮木製品を得ることができる。また、加熱整形工程を行うことにより、木質部の細胞壁の内部に含まれている物質が表面に抽出され、その表面に色、艶が生じ、木材ならではの独特の風合いを醸し出すこともできる。
【００４５】
なお、本発明は、例えば鍋の柄を鍋本体に接合する際にも適用することができる。具体的には、圧縮木材によって鍋の柄を構成し、この柄を鍋本体に取り付けて所定の回復率で回復させる。これにより、従来のようにねじ止めを用いることなく鍋本体と柄を取り付けることができるため、使用によってねじが腐食して取れてしまうようなことがなく、耐久性に優れた鍋を提供することができる。
【００４６】
また、本発明は、木製のパズルとして適用することも可能である。この場合には、パズルを組み立てた後、接合工程に相当する処理を行うことにより、パズルを一体化させて保存することが可能となる。
【００４７】
このように、本発明は、ここでは記載していないさまざまな実施の形態等を含みうるものであり、特許請求の範囲により特定される技術的思想を逸脱しない範囲内において種々の設計変更等を施すことが可能である。
【符号の説明】
【００４８】
１  原木
２  ブランク材
２ａ、３ａ、８ａ  主板部
２ｂ、２ｃ、３ｂ、３ｃ、８ｂ、８ｃ  側板部
３、８  圧縮木材
４  形状保持部材
５、７、１１  圧縮木製品
９、１２  当接部材
１０、１３  ねじ部材
４１、９１、１２１  フレーム部
４１ａ、９１ａ  中空部
４２  延在部
９２、１２２  ねじ孔
９３、１２３  梁部
１０１  凹金型
１０１ａ  凹部
１０２  凸金型
１０２ａ  凸部
２０１  スマートフォン
２０２  機能部材
２０３  表示部
Ｇ  木目
【図１】
2013237223.tif 000003
【図２】
2013237223.tif 000004
【図３】
2013237223.tif 000005
【図４】
2013237223.tif 000006
【図５】
2013237223.tif 000007
【図６】
2013237223.tif 000008
【図７】
2013237223.tif 000009
【図８】
2013237223.tif 000010
【図９】
2013237223.tif 000011
【図１０】
2013237223.tif 000012
【図１１】
2013237223.tif 000013
【図１２】
2013237223.tif 000014
【図１３】
2013237223.tif 000015
【図１４】
2013237223.tif 000016